(57)【特許請求の範囲】
【請求項１】
複合樹脂造成物の総質量に対して、
４０〜９１．９質量％の結晶性ポリＬ−乳酸と、
３〜５０質量％の結晶性ポリＤ−乳酸と、
５〜３０質量％の衝撃補強剤と、
０．１〜２質量％の造核剤と、を含み、圧出温度２１０〜２３０℃にて混練されたポリ乳酸ステレオ複合樹脂造成物を表面温度が１００〜１２０℃で維持されるキャビティ内に供給し、３〜６分間維持して結晶化させた後、
前記キャビティ表面を４０〜６０℃まで冷却させて成形物を取り出し、
前記取り出された成形物を前記ポリ乳酸ステレオ複合樹脂造成物のガラス転移温度と融点との間の温度にて熱処理し、結晶化度を増加させることを含む、ポリ乳酸ステレオ複合樹脂造成物の成形方法。
【請求項２】
前記結晶性ポリＬ−乳酸は、前記結晶性ポリＬ−乳酸の総質量に対してＬ体を９５質量％以上含み、
前記結晶性ポリＤ−乳酸は、前記結晶性ポリＤ−乳酸の総質量に対してＤ体を９８質量％以上含むことを特徴とする請求項１に記載のポリ乳酸ステレオ複合樹脂造成物の成形方法。
【請求項３】
前記結晶性ポリＬ−乳酸、及び前記結晶性ポリＤ−乳酸は、それぞれ質量平均分子量が４０，０００〜２００，０００であることを特徴とする請求項１または２に記載のポリ乳酸ステレオ複合樹脂造成物の成形方法。
【請求項４】
前記衝撃補強剤は、アクリレート系コポリマー衝撃補強剤、エチレン−アルファオレフィン系衝撃補強剤、メタクリル酸メチル−ブタジエン−スチレン系衝撃補強剤、シリコーン系衝撃補強剤、及びポリエステルエラストマー衝撃補強剤からなる群から選択される１種以上の衝撃補強材であることを特徴とする請求項１〜３のいずれか一項に記載のポリ乳酸ステレオ複合樹脂造成物の成形方法。
【請求項５】
前記造核剤は、タルク系造核剤、又はリン酸ナトリウム塩系造核剤であることを特徴とする請求項１〜４のいずれか一項に記載のポリ乳酸ステレオ複合樹脂造成物の成形方法。
【請求項６】
前記キャビティ表面の冷却は、６０℃／分以上の速度で行われることを特徴とする請求項１〜５のいずれか一項に記載のポリ乳酸ステレオ複合樹脂造成物の成形方法。
【請求項７】
前記取り出された成形物に対する熱処理は、９０〜１２０℃にて１０〜６０分間行われる、請求項１〜６のいずれか一項に記載のポリ乳酸ステレオ複合樹脂造成物の成形方法。
【発明の詳細な説明】
【技術分野】
【０００１】
本発明は、ポリ乳酸樹脂造成物、ポリ乳酸ステレオ複合樹脂造成物の成形方法成形方法、及び成形物に関する。
【背景技術】
【０００２】
最近、地球温暖化による温室ガスを減らすための努力が広範囲にわたって進められている。例えば、石油資源を基礎原料としている従来のポリマーは、石油資源を大量に消費するため、大量の二酸化炭素を発生させ、地球温暖化の主な原因となっていると認識されている。そこで、温室ガスを減らすための努力の一つとして、自然で分解される生分解性ポリマー素材の開発が注目を浴びている。具体的には、二酸化炭素を大気中から利用して成長する植物資源を原料とする生分解性ポリマーの開発及びその産業的適用が注目を集めている。なお、従来のポリマーの基礎原料である石油資源は、今後枯渇する可能性がある。よって、この点からも植物資源を原料とする生分解性ポリマーの開発は注目を集めている。
【０００３】
ここで、ポリ乳酸は、植物から抽出した澱粉を発酵させることで得られる乳酸を原料とする生分解性樹脂である。ポリ乳酸は、バイオマス由来の生分解性ポリマーであって、光学特性、耐熱性に優れ、低コストであり、大量生産が可能なポリマーである。このようなポリ乳酸は、他の生分解性樹脂に比べ透明性及び剛性が高いものの、高温における力学特性が低いという問題があった。具体的には、ポリ乳酸は、ガラス転移温度である６０℃を超過すると急激に軟化するという問題があった。
【０００４】
このような問題を解決するために、従来、Ｌ−乳酸のみで構成されたポリＬ−乳酸（ＰＬＬＡ）と、Ｄ−乳酸のみで構成されたポリＤ−乳酸（ＰＤＬＡ）とを溶融状態で混練したポリ乳酸ステレオ複合樹脂が提案されている。具体的には、ポリＬ−乳酸は、左巻きの螺旋構造を有し、ポリＤ−乳酸は、右巻きの螺旋構造を有しており、２つの成分を高温で均一に混練することにより２つの成分間で立体特異的な結合を発生させることができる。したがって、ポリ乳酸のステレオ複合樹脂は、ポリＬ−乳酸又はポリＤ−乳酸単独にて形成された結晶構造よりも更に強固な結晶構造を有するため、より高融点及び高結晶性を示す。
【先行技術文献】
【特許文献】
【０００５】
【特許文献１】韓国公開特許第２０１２−０１０８７９８号
【特許文献２】韓国公開特許第２０１２−０１２２８１５号
【特許文献３】韓国公開特許第２０１２−０１２９５００号
【特許文献４】韓国公開特許第２０１１−００６７２３８号
【発明の概要】
【発明が解決しようとする課題】
【０００６】
しかし、ポリＬ−乳酸又はポリＤ−乳酸単独にて形成されたポリマー（以下、ポリ乳酸ホモポリマー）又はポリ乳酸ステレオ複合樹脂造成物は、結晶化速度が低い場合、成形過程において耐熱性及び耐衝撃性が低下してしまうという問題があった。
【０００７】
そこで、例えば、特許文献１には、金型キャビティの表面を１００〜１１０℃に加熱してから冷却することで結晶化速度が改善されたＬ型及びＤ型ポリ乳酸ステレオ複合体が開示されている。しかし、特許文献１では、ポリ乳酸ステレオ複合体における結晶保存のために溶融温度を１９０〜１９５℃にする技術が開示されているが、溶融温度が低い場合にステレオ複合体の結晶化速度を向上させる適切な核剤に関しては言及していない。
【０００８】
また、特許文献２には、適切な含量のＬ型ポリ乳酸、Ｄ型ポリ乳酸及び千枚岩粉末を含み、結晶化速度、耐衝撃性及び熱変形温度が改善されたポリ乳酸造成物が開示されている。ここで、特許文献２では、ポリ乳酸造成物の造核剤として千枚岩粉末を用いる旨について言及している。
【０００９】
また、特許文献３には、有機表面処理された千枚岩粉末及び炭素ナノチューブを適用することで機械的物性及び結晶化速度が改善されたポリ乳酸造成物が開示されている。しかし、特許文献３では、物性向上のための造核剤として千枚岩粉末及び炭素ナノチューブを用いる旨について言及しているものの、ポリ乳酸ステレオ複合体については言及していない。
【００１０】
さらに、特許文献４には、商用性および耐熱性が改善されたポリ乳酸複合体が開示されている。しかしながら、特許文献４には、ポリ乳酸樹脂造成物の具体的な適用例、及びポリ乳酸樹脂造成物の加工性を向上させるための方法については言及していない。
【００１１】
そこで、本発明は、上記問題に鑑みてなされたものであり、本発明の目的とするところは、優れた耐熱性及び耐衝撃性を有し、結晶化速度が改善されたポリ乳酸ステレオ複合樹脂造成物、ポリ乳酸ステレオ複合樹脂造成物の成形方法、及び該成形方法による成形物を提供することにある。
【課題を解決するための手段】
【００１２】
上記課題を解決するために、本発明のある観点によれば、複合樹脂造成物の総質量に対して、４０〜９１．９質量％の結晶性ポリＬ−乳酸と、３〜５０質量％の結晶性ポリＤ−乳酸と、５〜３０質量％の衝撃補強剤と、０．１〜２質量％の造核剤と、を含むポリ乳酸ステレオ複合樹脂造成物が提供される。
【００１３】
前記結晶性ポリＬ−乳酸は、前記結晶性ポリＬ−乳酸の総質量に対してＬ体を９５質量％以上含み、前記結晶性ポリＤ−乳酸は、前記結晶性ポリＤ−乳酸の総質量に対してＤ体を９８質量％以上含んでもよい。
【００１４】
前記結晶性ポリＬ−乳酸、及び前記結晶性ポリＤ−乳酸は、それぞれ質量平均分子量が４０，０００〜２００，０００であってもよい。
【００１５】
前記衝撃補強剤は、アクリレート系コポリマー衝撃補強剤、エチレン−アルファオレフィン系衝撃補強剤、メタクリル酸メチル−ブタジエン−スチレン系衝撃補強剤、シリコーン系衝撃補強剤及びポリエステルエラストマー衝撃補強剤からなる群から選択される１種以上の衝撃補強材であってもよい。
【００１６】
前記造核剤は、タルク系造核剤、又はリン酸ナトリウム塩系造核剤であってもよい。
【００１７】
前記複合樹脂造成物は、熱変形温度が１００℃以上であり、ＩＺＯＤ衝撃強度が１０ｋｇ・ｃｍ／ｃｍ以上であってもよい。
【００１８】
上記課題を解決するために、本発明の別の観点によれば、ポリ乳酸樹脂造成物を射出成形により成形する方法であって、圧出温度２１０〜２３０℃で加工された上記のポリ乳酸ステレオ複合樹脂造成物を表面温度が１００〜１２０℃で維持されるキャビティ内に供給し、３〜６分間維持して結晶化させた後、前記キャビティ表面を４０〜６０℃まで冷却させて成形物を取り出すことを含むポリ乳酸ステレオ複合樹脂造成物の成形方法が提供される。
【００１９】
前記キャビティ表面の冷却は、６０℃／分以上の速度で行われてもよい。
【００２０】
前記複合樹脂造成物の成形方法は、前記取り出された成形物を９０〜１２０℃にて１０〜６０分間熱処理することをさらに含んでもよい。
【００２１】
上記課題を解決するために、本発明の別の観点によれば、上記の方法で成形された成形物が提供される。
【発明の効果】
【００２２】
以上説明したように本発明によれば、優れた耐熱性及び耐衝撃性を有し、結晶化速度が改善されたポリ乳酸ステレオ複合樹脂造成物、該造成物による成形方法、及び該成形方法による成形物を提供することができる。
【図面の簡単な説明】
【００２３】
【図１】タルク造核材の含量に対するポリ乳酸ステレオ複合樹脂結晶の熱量及び結晶化温度の変化を測定した結果を示すグラフである。
【図２】リン酸ナトリウム塩系造核材の含量に対するポリ乳酸ステレオ複合樹脂結晶の熱量及び結晶化温度の変化を測定した結果を示すグラフである。
【図３】タルク造核材の含量に対するポリ乳酸ステレオ複合樹脂結晶の熱量及び結晶化温度の変化を測定した結果を示すグラフである。
【図４】リン酸ナトリウム塩系造核材の含量に対するポリ乳酸ステレオ複合樹脂結晶の熱量及び結晶化温度の変化を測定した結果を示すグラフである。
【図５】リン酸ナトリウム塩系造核材の含量別に撮影したポリ乳酸ステレオ複合樹脂の結晶性の時間による変化を示す写真である。
【図６】ポリ乳酸ステレオ複合樹脂の結晶形成を確認するためのＸ線回折分析結果を示すグラフである。
【図７】ポリ乳酸ステレオ複合樹脂の結晶形成を確認するためのＸ線回折分析結果を示すグラフである。
【発明を実施するための形態】
【００２４】
以下、好ましい実施例を参照して本発明を詳細に説明する。ここで、本明細書及び特許請求の範囲に使用された用語又は単語は、通常用いられる意味又は辞書的な意味に限定して解釈されるべきではなく、発明者は自らの発明を最善の方法で説明するために用語の概念を適切に定義するという原則に立脚して、本発明の技術的思想に符合する意味と概念にて解釈されるべきである。また、本明細書に記載された実施例の構成は、本発明の最も好ましい一実施例に過ぎず、本発明の技術的思想は、本明細書に記載された実施例に限定されることはない。本発明は、本出願時点において公知の多様な均等物にて、本発明の各構成を代替した変形例をも含むものである。
【００２５】
本発明は、ポリ乳酸ステレオ複合樹脂造成物、ポリ乳酸ステレオ複合樹脂造成物の成形方法、及び成形物に関する。より詳しくは、本発明は、優れた結晶化速度及び機械的物性を有するポリ乳酸樹脂造成物、当該造成物の成形方法、及び当該成形方法による成形物に関するものである。
【００２６】
ポリ乳酸のステレオ複合体は、ポリ乳酸ホモポリマーに比べ結晶化速度が高い。これは、Ｄ型ポリ乳酸が造核剤として作用して結晶化度及び結晶化速度を増加させる役割をするためである。しかし、Ｄ型ポリ乳酸は、高価格であり、添加した含量に対する結晶化速度の向上の程度は、他の特定の造核材に比べると低いという問題があった。そのため、本発明者らは、ポリ乳酸ステレオ複合体の結晶化速度を高めるために、さらに以下で説明する特定の造核剤を添加する必要があることを見出した。また、ポリ乳酸ステレオ複合体を利用した射出成形において、一般的な低温金型で成形してから冷却する場合、結晶化温度以下で冷却されることにより無定形状態で成形されるため、耐熱性及び耐衝撃性が低下し、かつ、取り出しが困難になり寸法安定性が低くなるという問題があった。本発明者らは、ポリ乳酸ステレオ複合体の溶融温度を考慮した加工条件で製造したポリ乳酸樹脂造成物を用い、さらに、該造成物を射出成形において、キャビティ表面を該造成物のガラス転移温度以上溶融温度以下で温度調節しながら結晶化し、取り出された成形物に対する熱処理を行うことにより、結晶化速度及び結晶化度の増加に応じて成形物の耐熱性、耐衝撃性及び寸法安定性が劇的に向上することを見出した。本発明者らは、これらの知見に基づいて本発明に至った。以下、本発明によるポリ乳酸樹脂造成物について詳細に説明し、さらにポリ乳酸樹脂造成物の成形方法について詳細に説明する。
【００２７】
本発明は、複合樹脂造成物の総質量に対して、（Ａ）結晶性ポリＬ−乳酸を４０〜９１．９質量％、（Ｂ）結晶性ポリＤ−乳酸を３〜５０質量％、（Ｃ）衝撃補強剤を５〜３０質量％、（Ｄ）造核剤を０．１〜２質量％、にて含むポリ乳酸ステレオ複合樹脂造成物である。以下、本発明によるポリ乳酸ステレオ複合樹脂造成物の各構成成分についてより詳細に説明する。
【００２８】
（Ａ）、（Ｂ）ポリ乳酸（Ｐｏｌｙｌａｃｔｉｃ  ａｃｉｄ，ＰＬＡ）樹脂
ポリ乳酸は、一般にトウモロコシ澱粉等を分解して得られた乳酸（Ｌａｃｔｉｃ  ａｃｉｄ）をモノマーとしてエステル反応によって生成されるポリエステル系樹脂であり、その構造は下記化学式１で表される。
【００２９】
【化１】
0005891262.tif 000002
・・・化学式１
【００３０】
ポリ乳酸樹脂は、Ｌ体乳酸から誘導された反復単位で構成されるポリＬ−乳酸、Ｄ体乳酸から誘導された反復単位で構成されるポリＤ−乳酸が含まれ、このようなポリＬ−乳酸及びポリＤ−乳酸は単独に、又は組み合わせて使用されてもよい。ただし、本発明では高温での力学特性を向上させるためにポリＬ−乳酸及びポリＤ−乳酸を組み合わせて使用する。
【００３１】
ポリＬ−乳酸樹脂は、耐熱性及び成形性のバランス面、およびステレオコンプレックスの形成の点において、Ｌ体乳酸から誘導された反復単位がポリＬ−乳酸樹脂の総質量に対して９５質量％以上であることが好ましく、９７質量％以上であることがより好ましく、９９質量％以上であることが最も好ましい。また、ポリＤ−乳酸樹脂も同様に、Ｄ体乳酸から誘導された反復単位がポリＤ−乳酸樹脂の総質量に対して９８質量％以上であることが好ましく、９９質量％以上であることがより好ましい。
【００３２】
また、ポリＬ−乳酸樹脂及びポリＤ−乳酸樹脂は、成形加工が可能であれば分子量や分子量分布に特に制限はないが、成形体の機械的強度及び耐熱性のバランスを考慮すると、質量平均分子量が４０，０００以上であるものを使用することが好ましく、質量平均分子量が４０，０００〜２００，０００であるものを使用することがより好ましい。
【００３３】
本発明において、ポリＬ−乳酸樹脂は、複合樹脂造成物の総質量に対して４０〜９１．９質量％含まれ、好ましくは５０〜８３．９質量％含まれる。ポリＬ−乳酸樹脂含量が４０質量％未満である場合には、ポリＤ−乳酸樹脂含量が相対的に増加して、原料コストが上昇するため、好ましくない。また、ポリＬ−乳酸樹脂含量が９１．９質量％を超過する場合には、ステレオコンプレックス形成及び結晶化度が低下し、複合樹脂造成物の衝撃強度及び成形性が低下するため、好ましくない。また、ポリＤ−乳酸樹脂は、複合樹脂造成物の総質量に対して３〜５０質量％含まれ、好ましくは７〜３０質量％含まれる。ポリＤ−乳酸樹脂の含量が３質量％未満である場合には、ポリＬ−乳酸樹脂含量が相対的に増加してステレオコンプレックスの形成が難しくなるため好ましくない。また、ポリＤ−乳酸樹脂の含量が５０質量％を超過する場合には、ステレオコンプレックスの形成に有利であるものの、原料コストが上昇するため、好ましくない。
【００３４】
（Ｃ）衝撃補強剤
本発明で使用される衝撃補強剤は、ポリ乳酸のヒドロキシ基及びカルボキシ基との商用性を向上させてポリ乳酸ステレオ複合樹脂造成物内で衝撃強度を向上させる。衝撃補強剤は、適切な衝撃強度を維持するために、複合樹脂造成物の総質量に対して５〜３０質量％、好ましくは９〜２０質量％含まれる。衝撃補強剤の含量が５質量％未満である場合には、樹脂造成物の剛性は増加するものの、耐衝撃性が低下し、包装材や自動車用プリスチック部品などへの適用が難しくなるため好ましくない。また、衝撃補強剤の含量が３０質量％を超過する場合には、複合樹脂造成物の耐衝撃性は増加するものの、剛性が低下し、物性のバランスが悪化するため、製品への適用が難しくなり好ましくない。
【００３５】
衝撃補強剤としては、具体的には、アクリレート系コポリマーが好ましい。ただし、本発明は、上記例示に限定されず、例えば、エチレン−ｎ−ブチルアクリレート−グリシジルメタクリレート系衝撃補強剤、エチレン−アルファオレフィン系衝撃補強剤、メタクリル酸メチル−ブタジエン−スチレン系衝撃補強剤、シリコーン系衝撃補強剤、ポリエステルエラストマー衝撃補強剤などを使用してもよい。
【００３６】
（Ｄ）造核剤
本発明で使用される造核剤は、ポリ乳酸、及びポリ乳酸ステレオ複合樹脂の結晶の大きさを減少させ、結晶化度の増加による結晶化時間を減少させる。これにより、造核剤は、射出及びその他の加工の際に加工時間を短縮させることで加工生産性を向上させることができる。ここで、Ｄ体ポリ乳酸も造核剤としての役割をするが、樹脂価格が高く、含量に対する造核剤としての効果が本発明で使用される造核剤に比べ低いため、成形速度を増加させるために造核剤をさらに添加することが好ましい。適切な結晶化速度を実現するためには、造核剤は複合樹脂造成物の総質量に対して０．１〜２質量％含まれる。造核剤の含量が０．１質量％未満である場合には造核剤の性能を発揮することが難しく、好ましくない。また、造核剤の含量が２質量％を超過する場合には、樹脂の結晶化度が増加すると共に樹脂造成物の剛性が増加して衝撃強度が低下し、樹脂造成物の物性バランスが悪化するため好ましくない。
【００３７】
造核剤としては、タルク系造核剤又はリン酸ナトリウム塩系造核剤が好ましい。リン酸ナトリウム塩系造核剤としては、具体的には、メチレンビス（４，６−ジ−ｔｅｒｔ−ブチルフェノール）リン酸ナトリウム塩（ｍｅｔｈｙｌｅｎｅｂｉｓ（４，６−ｔｅｒｔ−ｂｕｔｙｌｐｈｅｎｏｌ）ｐｈｏｓｐｈａｔｅ  ｓｏｄｉｕｍ  ｓａｌｔ）が使用される。
【００３８】
以下、本発明によるポリ乳酸樹脂造成物の成形方法について詳細に説明する。
【００３９】
本発明は、ポリ乳酸樹脂造成物を射出成形条件で成形する方法であり、表面温度が１００〜１２０℃に維持されたキャビティ内に圧出温度２１０〜２３０℃にて加工されたポリ乳酸ステレオ複合樹脂造成物を供給し、３〜６分間維持及び結晶化させた後、前記キャビティ表面を４０〜６０℃まで冷却させて成形物を取り出すポリ乳酸ステレオ複合樹脂造成物の成形方法である。
【００４０】
本発明による成形方法は、ポリ乳酸樹脂造成物において、特にポリ乳酸ステレオ複合樹脂造成物を適用する場合に好適であり、特に、複合樹脂造成物の総質量に対して（Ａ）結晶性ポリＬ−乳酸を４０〜９１．９質量％、（Ｂ）結晶性ポリＤ−乳酸を３〜５０質量％、（Ｃ）衝撃補強剤を５〜３０質量％、（Ｄ）造核剤を０．１〜２質量％にて含むポリ乳酸ステレオ複合樹脂造成物を適用する場合に最も好適である。以下では、前述した特定の組成を有するポリ乳酸ステレオ複合樹脂造成物を適用する場合を例に挙げて説明する。
【００４１】
本発明によると、前述の（Ａ）〜（Ｄ）成分が混合される際に圧出スクリューの温度は、２１０〜２３０℃に維持される。これは、ステレオ結晶の溶融温度が２１４〜２１６℃であることを考慮すると、溶融温度以上の温度で混練することによりポリ乳酸、衝撃補強剤及び造核剤の混練度が増加し、造成物の機能の発揮により有利であるためである。一方、圧出温度が２１０℃未満である場合にはポリ乳酸、衝撃補強剤及び造核剤の混練度が低下し、機械的物性及び結晶化速度が向上せず、好ましくない。また、圧出温度が２３０℃を超過する場合には樹脂の熱分解が生じ、加工性及び樹脂の機械的物性が低下するため、好ましくない。
【００４２】
本発明では、温度調節が可能な金型を使用し、ポリ乳酸樹脂造成物を金型キャビティに供給する際、金型キャビティ内の表面温度を１００〜１２０℃、好ましくは１１０〜１２０℃に維持し、樹脂造成物の結晶化速度を向上させる。これによれば、ステレオ複合樹脂が結晶化温度（１１０℃）領域で冷却される際に樹脂の結晶化度が向上するため、耐熱性及び耐衝撃性を向上させることができる。金型キャビティ内の表面温度が１００℃未満である場合には、結晶化の時間が長くなるため、樹脂停留による劣化の可能性があるため、好ましくなく、金型キャビティ内の表面温度が１２０℃を超過する場合には、ポリ乳酸複合樹脂造成物の融点に近接するため、結晶化の進行が困難になり、好ましくない。
【００４３】
次に、前記キャビティ内にポリ乳酸樹脂造成物を供給した後、成形品の冷却の際に表面温度を１００〜１２０℃とした状態で、停留時間を３〜６分間、好ましくは４〜５分間として樹脂造成物の結晶化が十分に行われるようにする。停留時間が３分未満である場合には、結晶化が十分に行われず成形物の耐熱性が低下するため好ましくなく、停留時間が６分を超過する場合には結晶化は十分に進められるものの、成形時間が増加して生産効率性が低下するため好ましくない。
【００４４】
次に、成形物の円滑な取り出し（離型）のためにキャビティ表面を４０〜６０℃、好ましくは４０〜５０℃まで急冷させて５〜２０秒間維持してから成形物を取り出す。急冷温度が４０℃未満である場合には離型性の向上の程度に対して金型の冷却時間が長くなり、生産効率性が低下するため好ましくなく、急冷温度が６０℃を超過する場合には成形物の離型性及び成形性が低下するため、好ましくない。また、急冷後の維持時間が５秒未満である場合には冷却時間が十分ではないため成形物の離型性及び成形性が低下するため好ましくなく、急冷後の維持時間が２０秒を超過する場合には生産効率性が低下するため好ましくない。なお、成形サイクルを短縮するためには、急冷の際の冷却速度は６０℃／分以上の速度で行われることが好ましい。
【００４５】
次に、成形物の結晶化度の増加及び耐熱性の向上のために取り出された成形物に対して熱処理を行うことが好ましい。熱処理はポリ乳酸樹脂造成物のガラス転移温度と融点との間の温度にて行われる。具体的には、取り出された成形物を９０〜１２０℃、好ましくは１００〜１１０℃にて、１０〜１００分間、好ましくは２０〜６０分間熱処理する。熱処理温度が９０℃未満、または熱処理時間が１０分未満である場合には結晶化度の増加が十分ではないため好ましくなく、熱処理温度が１２０℃を超過する、または熱処理時間が１００分を超過する場合にはポリ乳酸樹脂造成物の融点に近接し、結晶化度が低下するため好ましくない。
【００４６】
このような方法で製造されたポリ乳酸ステレオ複合樹脂造成物を利用した成形物は熱変形温度が１００℃以上、アイゾット（ＩＺＯＤ）衝撃強度が１０ｋｇ・ｃｍ／ｃｍ以上の優秀な耐熱性及び耐衝撃性を備える。よって、本発明は、従来のポリ乳酸を適用した成形物による問題を解決し、環境にやさしくて経済的な原料を使用し、かつ優れた機械的物性を有するポリ乳酸樹脂を利用した成形物を提供することができる。
【００４７】
以下、本発明による具体的な実施例を挙げて説明する。
【００４８】
まず、本発明の実施例及び比較例において、以下の（Ａ）ポリＬ−乳酸樹脂、（Ｂ）ポリＤ−乳酸樹脂、（Ｃ）衝撃補強剤、（Ｄ）造核剤の各成分を使用した。
【００４９】
（Ａ）ポリＬ−乳酸樹脂
米国ＮａｔｕｒｅＷｏｒｋｓ  ＬＬＣ社で製造されたＩｎｇｅｏ  ３００１Ｄ（溶融指数２２ｇ／１０ｍｉｎ（２１０℃、２．１６ｋｇ）、質量平均分子量４０，０００〜２００，０００）を使用した。なお、使用したポリＬ−乳酸樹脂におけるＬ体の割合は、樹脂の総質量に対して９７質量％である。
【００５０】
（Ｂ）ポリＤ−乳酸樹脂
ロッテケミカル（株）で製造されたポリＤ−乳酸（溶融指数９５ｇ／１０ｍｉｎ（１９０℃、２．１６ｋｇ）、分子量４０，０００〜２００，０００）を使用した。なお、使用したポリＤ−乳酸樹脂におけるＤ体の割合は、樹脂の総質量に対して９９質量％である。
【００５１】
（Ｃ）衝撃補強剤
米国ＤｕＰｏｎｔ社のＥｌｖａｌｏｙ  ＰＴＷ（溶融指数１２ｇ／１０ｍｉｎ（１９０℃、２．１６ｋｇ）であるエチレン−ｎ−ブチルアクリレート−グリシジルメタクリレートコポリマーをアクリレート系コポリマー衝撃補強剤として使用した。
【００５２】
（Ｄ−１）タルク系造核剤
ＫＯＣＨ社で生産されたタルク（ＫＣＭ６３００）を使用した。
【００５３】
（Ｄ−２）リン酸ナトリウム塩系造核剤
ＡＤＥＫＡ社のＮＡ９０２（メチレンビス（４，６−ジ−ｔｅｒｔ−ブチルフェノール）リン酸ナトリウム塩）を使用した。
【００５４】
実施例１
（Ａ）複合樹脂造成物の総質量に対して、ポリＬ−乳酸樹脂を８１質量％、（Ｂ）ポリＤ−乳酸樹脂を９質量％、（Ｃ）衝撃補強剤を９質量％、（Ｄ−１）タルク系造核剤を１質量％にて混合した。混合物をＬ／Ｄ  ２５、直径４０ｍｍの２軸圧出器で１９０〜２００℃の温度範囲で圧出した後、圧出物をペレット状に成形した。圧出されたペレットを８０℃で１２時間乾燥した後、金型の温度調節が可能な制御装置（ＮＸ−１）が備えられた１５０トンの射出器（ドンシン油圧、韓国）にてＡＳＴＭ試験の規格に沿った樹脂片を射出形成して物性試片を製造した。この際、射出温度は１９０〜２００℃とした。また、金型キャビティ表面温度は、１００〜１２０℃にて４〜５分間維持し、その後、キャビティ表面温度を４０〜５０℃まで冷却させてから成形品を取り出した。さらに、結晶化度を上昇させるために射出形成した試片に対して、９０〜１２０℃で６０分間の熱処理を実施した。
【００５５】
比較例１
（Ａ）樹脂造成物の総質量に対して、ポリＬ−乳酸樹脂を８２質量％、（Ｂ）ポリＤ−乳酸樹脂を９質量％及び（Ｃ）衝撃補強剤を９質量％にて混合した。混合物をＬ／Ｄ  ２５、直径４０ｍｍの２軸圧出器で２１０〜２３０℃の温度範囲で圧出した後、圧出物をペレット状に成形した。圧出されたペレットを８０℃で１２時間乾燥した後、金型の温度調節が可能な制御装置（ＮＸ−１）が備えられた１５０トンの射出器（ドンシン油圧、韓国）にてＡＳＴＭ試験の規格に沿った樹脂片を射出形成して物性試片を製造した。この際、射出温度は２１０〜２３０℃とした。また、金型キャビティ表面温度は、１００〜１２０℃にて４〜５分間維持し、その後、キャビティ表面温度を４０〜５０℃まで冷却させてから成形品を取り出した。さらに、結晶化度を上昇させるために射出形成した試片に対して、９０〜１２０℃で６０分間の熱処理を実施した。
【００５６】
実施例２
樹脂造成物の総質量に対して、（Ａ）ポリＬ−乳酸樹脂を８１質量％、（Ｂ）ポリＤ−乳酸樹脂を９質量％、（Ｃ）衝撃補強剤を９質量％、（Ｄ−１）タルク系造核剤を１質量％にて混合したことを除いては、比較例１と同じ方法で試片を成形した。
【００５７】
実施例３
樹脂造成物の総質量に対して、（Ａ）ポリＬ−乳酸樹脂を７８質量％、（Ｂ）ポリＤ−乳酸樹脂を９質量％、（Ｃ）衝撃補強剤を１２質量％、（Ｄ−１）タルク系造核剤を１質量％にて混合したことを除いては、比較例１と同じ方法で試片を成形した。
【００５８】
実施例４
樹脂造成物の総質量に対して、（Ａ）ポリＬ−乳酸樹脂を７４質量％、（Ｂ）ポリＤ−乳酸樹脂を８質量％、（Ｃ）衝撃補強剤を１７質量％及び（Ｄ−１）タルク系造核剤を１質量％にて混合したことを除いては、比較例１と同じ方法で試片を成形した。
【００５９】
実施例５
樹脂造成物の総質量に対して、（Ａ）ポリＬ−乳酸樹脂を７８質量％、（Ｂ）ポリＤ−乳酸樹脂を７．７質量％、（Ｃ）衝撃補強剤を１４質量％、（Ｄ−２）リン酸ナトリウム塩系造核剤を０．３質量％にて混合したことを除いては、比較例１と同じ方法で試片を成形した。
【００６０】
実施例６
樹脂造成物の総質量に対して、（Ａ）ポリＬ−乳酸樹脂を７５質量％、（Ｂ）ポリＤ−乳酸樹脂を７．７質量％、（Ｃ）衝撃補強剤を１７質量％、（Ｄ−２）リン酸ナトリウム塩系造核剤を０．３質量％にて混合したことを除いては、比較例１と同じ方法で試片を成形した。
【００６１】
実施例７
樹脂造成物の総質量に対して、（Ａ）ポリＬ−乳酸樹脂を７８質量％、（Ｂ）ポリＤ−乳酸樹脂を７．４質量％、（Ｃ）衝撃補強剤を１４質量％、（Ｄ−２）リン酸ナトリウム塩系造核剤を０．６質量％にて混合したことを除いては、比較例１と同じ方法で試片を成形した。
【００６２】
実施例８
樹脂造成物の総質量に対して、（Ａ）ポリＬ−乳酸樹脂を８１．５質量％、（Ｂ）ポリＤ−乳酸樹脂を９質量％、（Ｃ）衝撃補強剤を９質量％、（Ｄ−１）タルク系造核剤を０．５質量％にて混合したことを除いては、比較例１と同じ方法で試片を成形した。
【００６３】
実施例９
樹脂造成物の総質量に対して、（Ａ）ポリＬ−乳酸樹脂を８０．５質量％、（Ｂ）ポリＤ−乳酸樹脂を９質量％、（Ｃ）衝撃補強剤を９質量％、（Ｄ−１）タルク系造核剤を１．５質量％にて混合したことを除いては、比較例１と同じ方法で試片を成形した。
【００６４】
実施例１０
樹脂造成物の総質量に対して、（Ａ）ポリＬ−乳酸樹脂を８１．５質量％、（Ｂ）ポリＤ−乳酸樹脂を９質量％、（Ｃ）衝撃補強剤を９質量％、（Ｄ−２）リン酸ナトリウム塩系造核剤を０．５質量％にて混合したことを除いては、比較例１と同じ方法で試片を成形した。
【００６５】
実施例１１
樹脂造成物の総質量に対して、（Ａ）ポリＬ−乳酸樹脂を８１質量％、（Ｂ）ポリＤ−乳酸樹脂を９質量％、（Ｃ）衝撃補強剤を９質量％、（Ｄ−２）リン酸ナトリウム塩系造核剤を１質量％にて混合したことを除いては、比較例１と同じ方法で試片を成形した。
【００６６】
実施例１２
樹脂造成物の総質量に対して、（Ａ）ポリＬ−乳酸樹脂を８０．５質量％、（Ｂ）ポリＤ−乳酸樹脂を９質量％、（Ｃ）衝撃補強剤を９質量％、（Ｄ−２）リン酸ナトリウム塩系造核剤を１．５質量％にて混合したことを除いては、比較例１と同じ方法で試片を成形した。
【００６７】
ここで、前記実施例及び比較例によって製造された樹脂造成物の成分組成、及び加工条件を下記表１に示した。
【００６８】
【表１】
0005891262.tif 000003
【００６９】
試験例１
本発明によるポリ乳酸複合樹脂造成物において、造核剤の含量による結晶化の挙動を確認するために、比較例１、実施例２及び実施例８〜１２によって製造された試片に対して下記方法で熱分析を実施し、等温結晶化（ｉｓｏｔｈｅｒｍａｌ  ｃｒｙｓｔａｌｌｉｚａｔｉｏｎ）測定を行った。その結果を図１〜図５に示す。さらに、ポリ乳酸ステレオ複合樹脂の結晶形成を確認するために、下記条件で光−角Ｘ線回折分析（ＷＡＸＤ  ａｎａｌｙｓｉｓ，Ｄ／ＭＡＸ−２５００，ＲＩＧＡＫＵ）を実施した。その結果を図６及び図７に示した。
【００７０】
［熱分析測定方法］
示差走査熱量計（ｄｉｆｆｅｒｅｎｔｉａｌ  ｓｃａｎｎｉｎｇ  ｃａｌｏｒｉｍｅｔｒｙ；ＤＳＣ）（ＤＳＣ  Ｑ２００、ＴＡ  Ｉｎｓｔｒｕｍｅｎｔ）を利用して、窒素雰囲気下で熱分析を行った。各試片に対してｉ）２０℃／分の速度で３０℃から１９０℃まで昇温（図１及び図２を参照）、または、ｉｉ）２０℃／分の速度で３０℃から２５０℃まで昇温（図３及び図４を参照）してから８０℃／分の速度で急冷を行い、等温結晶化温度別に測定結果を比較して図１〜図４に示した。
【００７１】
また、等温結晶化温度１００℃で測定したリン酸ナトリウム塩系造核剤の含量に対するポリ乳酸複合樹脂の結晶性の時間変化を示す偏光顕微鏡写真（ＬＶ１００  ＰＯＬ，ＮＩＫＯＮ，日本）を図５に示した。
【００７２】
［Ｘ線回折分析条件］
単色ＣｕＫα放射線（λ＝０．１５４２ｎｍ）をＸ線ビームとして使用し、α−ａｌｕｍｉｎｕｍ  ｏｘｉｄｅの屈折角を基準とした。屈折パターンの角度は、α−ａｌｕｍｉｎｕｍ  ｏｘｉｄｅの屈折角を利用して補正される。
【００７３】
まず、図１〜図４を参照すると、造核剤の含量増加によって、ピーク位置が高温側へ移動しており、結晶化温度が増加することが分かる。これによれば、示差走査熱量計の温度が２５０℃に上昇してから下降する際の結晶部分の熱量は、１９０℃上昇してから下降する際の結晶部分の熱量より高いことが分かる。したがって、核剤の効果の発現のための十分な温度が必要であり、ポリ乳酸ステレオ複合樹脂の溶融温度より高い温度が適切であることが確認される。
【００７４】
また、図５を参照すると、造核剤が添加されていないポリ乳酸ステレオ複合樹脂に対してリン酸ナトリウム塩系造核剤が添加された複合樹脂は、結晶化速度が増加していることがわかる。具体的には、造核剤が添加された複合樹脂では、３０秒後の測定において、結晶が形成されたことから確認することができる。
【００７５】
なお、図６および７を参照すると、造核剤の種類及び含量によらず、ポリ乳酸ステレオ複合樹脂の結晶に起因するピークが、２ｔｈｅｔａにおいて、１２．０°、２０．９°、及び２４．０°にて確認することができる。
【００７６】
試験例２
比較例１及び実施例１〜７によって製造された試片に対して、下記方法によって熱変形温度、常温ＩＺＯＤ衝撃強度及び結晶化時間を測定し、その結果を下記表２に示した。
【００７７】
［測定方法］
（１）熱変形温度：ＡＳＴＭ  Ｄ６４８に準じて測定した。
（２）常温ＩＺＯＤ衝撃強度：ＡＳＴＭ  Ｄ２５６に準じて測定した。
（３）結晶化時間：試験例１で等温結晶化温度１００℃での結晶化時間を測定した。
【００７８】
【表２】
0005891262.tif 000004
【００７９】
表２を参照すると、まず２１０〜２３０℃の温度で加工された樹脂を利用した試片（実施例２）の熱変形温度及びＩＺＯＤ衝撃強度は、１９０〜２００℃の温度で加工された樹脂を利用した試片（実施例１）の物性と同等な水準であり、さらに、結晶化時間が短くなっていることが分かる。これによれば、２１０〜２３０℃の温度で加工された樹脂を利用した実施例２では、核剤が十分に機能していることが確認される。
【００８０】
また、比較例１及び実施例２の結果から、タルク系核剤が添加された場合、添加されていない場合に対して、熱変形温度が６％程度、及びＩＺＯＤ衝撃強度が１３％程度向上することがわかる。また、核剤を添加することにより、樹脂の結晶化時間が１９％程度向上することが分かる。
【００８１】
また、実施例２〜４の結果から、衝撃補強剤の含量が増加するほど樹脂の衝撃強度は増加するものの、逆に熱変形温度は減少し、結晶化時間が増加する傾向を示すことが分かる。
【００８２】
また、実施例５〜７の結果から、リン酸ナトリウム塩系造核剤を０．３質量％添加する場合にはタルク系核剤を１質量％添加する場合に対して、結晶化時間が短くなることが分かる。これは、リン酸ナトリウム塩系造核剤は、単位含量に対して結晶化速度の増加及び結晶化度の増加による結晶化時間減少および熱変形温度増加の効果が高いことを示す。
【００８３】
さらに、実施例７による樹脂造成物は、造核剤が添加されていない比較例１に対して、熱変形温度が１０％程度向上し、ＩＺＯＤ衝撃強度が７３％程度向上し、結晶化時間が２９％程度向上していることから、樹脂の剛性、衝撃強度及び加工速度を考慮して最も優秀な物性を示すといえる。
【００８４】
以上の結果をまとめると、本発明によるポリ乳酸ステレオ複合樹脂造成物において、リン酸ナトリウム塩系造核剤は樹脂の結晶化速度を増加させ、衝撃補強剤は樹脂の衝撃強度を向上させることができる。したがって、本発明によるポリ乳酸ステレオ複合樹脂造成物は、加工温度２１０〜２３０℃によるポリ乳酸、衝撃補強剤、及び造核剤の混練性の増加によって樹脂造成物の全体的な物性がバランスよく向上していることが確認される。
【００８５】
以上説明した本発明によるポリ乳酸ステレオ複合樹脂造成物、および該樹脂造成物を利用した成形方法は、アクリレート系コポリマーを衝撃補強剤として適用することで衝撃強度を向上させ、特定の造核剤により樹脂の結晶化速度を増加させ、成形性を向上させることができる。また、本発明によれば、金型キャビティ表面の温度操作及び成形物の熱処理を含む射出成形における最適の成形方法、および該成形方法に最も適合したポリ乳酸ステレオ複合樹脂造成物が提供される。このような射出成形方法によれば、成形の際の結晶化速度が向上し、耐熱性、衝撃強度及び射出成形速度が従来のポリ乳酸樹脂造成物に比べて優秀な成形物を提供することができる。
【００８６】
したがって、本発明によるポリ乳酸ステレオ複合樹脂造成物は、自動車の内装材、部品の素材、家電製品などの産業用素材として多様に適用することができる。よって、本発明は、今後の行われると予想される二酸化炭素低減規制にも対応可能であり、環境に配慮した素材として産業的な波及効果が大きいと予想される。
【００８７】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【図１】
0005891262.tif 000005
【図２】
0005891262.tif 000006
【図３】
0005891262.tif 000007
【図４】
0005891262.tif 000008
【図６】
0005891262.tif 000009
【図７】
0005891262.tif 000010
【図５】
0005891262.tif 000011